(57)【要約】【課題】ポリマーと無機材料とを結合させることができる新規な有機シランを提供する。【解決手段】下記式（１）及び／又は（２）で表される有機シランである（式中、Ｒ１、Ｒ２、Ｒ３は炭素数１〜３のアルキル基又はアルコキシ基（少なくとも１つはアルコキシ基）であり、Ｒ４、Ｒ５、Ｒ６は水素原子又は炭素数１〜３のアルキル基であり、ｘ＝２〜４）。【化１】2014177429.tif 000012【選択図】なし【特許請求の範囲】
【請求項１】
下記一般式（１）及び／又は（２）で表される有機シラン。
【化１】
2014177429.tif 000010
（式中、Ｒ１、Ｒ２及びＲ３はそれぞれ独立に炭素数１〜３のアルキル基又はアルコキシ基であり、少なくとも１つはアルコキシ基である。Ｒ４、Ｒ５及びＲ６はそれぞれ独立に水素原子又は炭素数１〜３のアルキル基である。ｘは２〜４の整数である。）
【請求項２】
請求項１記載の有機シランの製造方法であって、下記一般式（３）で表される化合物と下記一般式（４）で表される化合物とを反応させる工程を含むことを特徴とする有機シランの製造方法。
【化２】
2014177429.tif 000011
（式中、Ｒ１、Ｒ２及びＲ３はそれぞれ独立に炭素数１〜３のアルキル基又はアルコキシ基であり、少なくとも１つはアルコキシ基である。Ｒ４、Ｒ５及びＲ６はそれぞれ独立に水素原子又は炭素数１〜３のアルキル基である。ｘは２〜４の整数である。）
【請求項３】
上記一般式（４）で表される化合物が、４−ビニル−１−シクロヘキセン又はリモネンである請求項２記載の有機シランの製造方法。
【請求項４】
反応触媒としてラジカル発生剤を用いることを特徴とする請求項２又は３記載の有機シランの製造方法。
【発明の詳細な説明】
【技術分野】
【０００１】
本発明は、新規な有機シラン、及びその製造方法に関するものである。
【背景技術】
【０００２】
一般にエラストマー組成物には、補強剤としてカーボンブラックやシリカなどの補強性フィラーが配合される。補強性フィラーは、充填量を多くすると、エラストマー中での分散不良などの問題が生じやすい。そこで、エラストマーと無機フィラーの双方に対して反応性又は相互作用を有する種々のシランカップリング剤が用いられている。
【０００３】
例えば、従来、ジエン系ポリマーと反応するシランカップリング剤として、ポリスルフィドシラン、メルカプトシラン、メルカプト基をカルボン酸でブロックしてなる保護化メルカプトシランなどが用いられている。これらはいずれも熱および塩基性条件下で反応するとされている。一方、モノスルフィド結合（−Ｃ−Ｓ−Ｃ−）を持つ有機シランは、熱的にも比較的安定であるため、一般にジエン系ポリマーと直接反応させるのは難しい。
【０００４】
特許文献１〜３には、シラン化環状コアポリスルフィド化合物またはシリル化コアポリスルフィド化合物の製造方法、及びそれを用いたエラストマー組成物が開示されている。しかしながら、これらに開示された有機シランは、複数のポリスルフィド基を有するものであり、モノスルフィド結合を持つ有機シランを開示したものではない。
【０００５】
一方、特許文献４には、ゴム配合中にエーテルアルコールを放出するエーテルアルコキシ硫黄シランが開示されており、該シランは、ポリスルフィドシランカップリング剤やメルカプトシランカップリング剤を、エーテルアルコールによってエステル交換することにより調製されている。また、特許文献５には、ビニルエーテル基を有する化合物でメルカプトシランをブロックしてなるシランカップリング剤が開示されている。
【先行技術文献】
【特許文献】
【０００６】
【特許文献１】特表２０１０−５１４７６６号公報
【特許文献２】特表２０１０−５１４７６５号公報
【特許文献３】特表２０１０−５１４９０７号公報
【特許文献４】特表２００６−５２３２５９号公報
【特許文献５】国際公開第２００７／１３２９０９号
【発明の概要】
【発明が解決しようとする課題】
【０００７】
本発明は、モノスルフィド結合を持つ新規な有機シランを提供することを目的とする。
【課題を解決するための手段】
【０００８】
本発明に係る有機シランは、下記一般式（１）及び／又は（２）で表されるものである。
【化１】
2014177429.tif 000002
【０００９】
式中、Ｒ１、Ｒ２及びＲ３はそれぞれ独立に炭素数１〜３のアルキル基又はアルコキシ基であり、少なくとも１つはアルコキシ基である。Ｒ４、Ｒ５及びＲ６はそれぞれ独立に水素原子又は炭素数１〜３のアルキル基である。ｘは２〜４の整数である。
【００１０】
本発明に係る有機シランの製造方法は、下記一般式（３）で表される化合物と下記一般式（４）で表される化合物とを反応させる工程を含むものである。
【化２】
2014177429.tif 000003
【００１１】
式中、Ｒ１、Ｒ２及びＲ３はそれぞれ独立に炭素数１〜３のアルキル基又はアルコキシ基であり、少なくとも１つはアルコキシ基である。Ｒ４、Ｒ５及びＲ６はそれぞれ独立に水素原子又は炭素数１〜３のアルキル基である。ｘは２〜４の整数である。
【発明の効果】
【００１２】
本発明に係る有機シランは、モノスルフィド結合を持つものでありながら、ジエン系ポリマー等のポリマーと反応又は相互作用することができ、ポリマーと無機フィラー等の無機材料とを結合させることができる。
【００１３】
本発明に係る有機シランの製造方法であると、Ｃ＝Ｃとメルカプト基とのエン−チオール反応を用いたことにより、簡単に高収率に有機シランを製造することができる。
【発明を実施するための形態】
【００１４】
以下、本発明の実施に関連する事項について詳細に説明する。
【００１５】
本実施形態に係る有機シランは、下記式（１）及び／又は（２）で表されるシラン化合物である。すなわち、該有機シランは、式（１）で表される化合物、式（２）で表される化合物、又は式（１）で表される化合物と式（２）で表される化合物との混合物であってもよい。
【００１６】
【化３】
2014177429.tif 000004
【００１７】
これら式（１）及び（２）において、Ｒ１、Ｒ２及びＲ３は、それぞれ独立に、炭素数１〜３のアルキル基又はアルコキシ基であり、少なくとも１つはアルコキシ基である。アルキル基としては、例えば、メチル基又はエチル基が好ましい。アルコキシ基としては、例えば、メトキシ基又はエトキシ基が好ましい。Ｒ１、Ｒ２及びＲ３は、好ましくは２つ以上がアルコキシ基であり、更に好ましくは３つともアルコキシ基である。すなわち、−ＳｉＲ１Ｒ２Ｒ３で表されるアルコキシシリル基は、アルキルジアルコキシシリル基又はトリアルコキシシリル基であることが好ましく、より好ましくは、トリエトキシシリル基又はトリメトキシシリル基などのトリアルコキシシリル基である。
【００１８】
式（１）及び（２）において、ｘは２〜４の整数である。従って、−ＣｘＨ２ｘ−は、炭素数２〜４のアルキレン基（アルカンジイル基）を示し、具体的には、エチレン基、プロピレン基、ブチレン基が挙げられ、これらは直鎖状でも分岐状であってもよい。
【００１９】
式（１）及び（２）において、Ｒ４、Ｒ５及びＲ６は、それぞれ独立に、水素原子又は炭素数１〜３のアルキル基であり、好ましくは、水素原子、メチル基、又はエチル基であり、更に好ましくは水素原子又はメチル基である。特に、Ｒ５は、後述するエン−チオール反応における反応性の点から水素原子であることが好ましい。
【００２０】
本実施形態に係る有機シランは、下記式（３）で表される化合物と下記式（４）で表される化合物とを反応させることにより合成することができる。
【化４】
2014177429.tif 000005
【００２１】
式（３）及び（４）において、Ｒ１、Ｒ２、Ｒ３、Ｒ４、Ｒ５、Ｒ６及びｘは、上記式（１）及び（２）中のＲ１、Ｒ２、Ｒ３、Ｒ４、Ｒ５、Ｒ６及びｘと同じである。
【００２２】
式（３）で表される化合物が、メルカプト基を有するシラン化合物であり、式（４）で表される化合物が炭素−炭素二重結合を有する化合物である。この反応では、式（４）の化合物の炭素−炭素二重結合に対し、式（３）の化合物のメルカプト基を、エン−チオール反応させることにより結合させる。このようにエン−チオール反応を用いることにより、簡単かつ高収率にて、実施形態の有機シランを製造することができる。なお、式（４）の化合物には、シクロヘキセンの環状部にも炭素−炭素二重結合があるが、その置換基である−ＣＲ６＝ＣＨＲ５の方が反応しやすい。そのため、式（３）の化合物と式（４）の化合物を等モルで反応させれば、−ＣＲ６＝ＣＨＲ５の方に式（３）のメルカプト基が反応する。また、上記式（１）の化合物と式（２）の化合物のいずれが生成されるかについては、式（４）のＲ５及びＲ６の種類によって異なり、式（１）の化合物と式（２）の化合物のいずれか一方、又は両者の混合物が生成される。
【００２３】
式（３）の化合物としては、公知の種々のメルカプトシランカップリング剤を用いることができ、具体例としては、（３−メルカプトプロピル）トリエトキシシラン、（３−メルカプトプロピル）トリメトキシシラン、（３−メルカプトプロピル）メチルジメトキシシラン、（３−メルカプトプロピル）ジメチルメトキシシラン、又は、メルカプトエチルトリエトキシシランなどが挙げられる。
【００２４】
式（４）の化合物の具体例としては、４−ビニル−１−シクロヘキセン、又はリモネン（即ち、１−メチル−４−（１−メチルエテニル）シクロヘキセン）などが挙げられる。ここで、該化合物としてリモネンを用いた場合、エン−チオール反応により下記一般式（１−１）で表される化合物が得られ、４−ビニル−１−シクロヘキセンを用いた場合、下記一般式（２−１）で表される化合物が得られる。
【００２５】
【化５】
2014177429.tif 000006
【００２６】
式（１−１）及び（２−１）において、Ｒ１、Ｒ２、Ｒ３及びｘは、上記式（１）及び（２）中のＲ１、Ｒ２、Ｒ３及びｘと同じである。
【００２７】
エン−チオール反応に際しては、ラジカル発生剤を反応触媒として用いることが好ましい。但し、紫外線（ＵＶ）を照射することによるラジカル反応であってもよい。ラジカル発生剤としては、アゾ化合物、有機過酸化物などが挙げられ、熱によりラジカルが発生するものや光照射によりラジカルが発生するものが含まれる。アゾ化合物の例としては、アゾビスイソブチロニトリル（ＡＩＢＮ）、１，１’−アゾビス（シクロヘキサンカルボニトリル）（ＡＢＣＮ）などが挙げられる。有機過酸化物の例としては、ジ−ｔｅｒｔ−ブチルペルオキシド、ｔｅｒｔ−ブチルヒドロペルオキシド、過酸化ベンゾイル、メチルエチルケトンペルオキシドなどが挙げられる。
【００２８】
該反応は、より詳細には、式（３）で表される化合物と、式（４）で表される化合物と、ラジカル発生剤を、トルエンなどの有機溶剤とともに混合し、ラジカルが発生する条件に保持することにより行うことができる。特に限定するものではないが、反応温度は５０〜１２０℃であることが好ましい。
【００２９】
本実施形態に係る有機シランは、無機材料と有機材料を結合させるシランカップリング剤として用いることができる。すなわち、実施形態に係るシランカップリング剤は、上記式（１）及び／又は（２）で表される有機シランを含むものである。
【００３０】
上記実施形態に係る有機シランは、モノスルフィド結合（−Ｃ−Ｓ−Ｃ−）を分子内に有しており、この部分が熱により開裂してジエン系ポリマー等のポリマーと反応するか、又は少なくともモノスルフィド結合を有することでポリマーと相互作用するものと考えられる。また、該有機シランは、アルコキシシリル基を分子内に有しており、この部分がシリカなどの無機フィラー（無機材料）と反応することができる。そのため、ポリマーと無機フィラーを結合（架橋）させることができるので、各種ポリマー組成物においてシランカップリング剤として用いることにより、無機フィラーの分散性を向上させて、ポリマー組成物の特性を改良することができる。また、モノスルフィド結合を持つものであるため、特にエラストマー組成物に用いたときに、スコーチが生じにくく、耐スコーチ性能を向上することができる。ここで、無機フィラーとしては、特に限定されないが、シリカやアルミナなど、粒子表面にＯＨ基を有するものが好ましい。なお、本実施形態の有機シランがモノスルフィドシランでありながら、良好なカップリング効果を発揮する理由は必ずしも明らかではないが、分子内にシクロヘキセン環を含む特有の構造を持つためと考えられる。
【００３１】
上記有機シランを配合するポリマー組成物としては特に限定されないが、ポリマー成分としてジエン系ポリマーを用いたエラストマー組成物であることが好ましい。エラストマー組成物の用途としても特に限定されず、タイヤ用、防振ゴム用、コンベアベルト用などの各種エラストマー部材に用いることができる。
【００３２】
エラストマー組成物に用いる場合、エラストマー成分（即ち、ポリマー成分）としては、例えば、天然ゴム（ＮＲ）、合成イソプレンゴム（ＩＲ）、ブタジエンゴム（ＢＲ）、スチレンブタジエンゴム（ＳＢＲ）、ニトリルゴム（ＮＢＲ）、クロロプレンゴム（ＣＲ）、ブチルゴム（ＩＩＲ）、スチレン−イソプレン共重合体ゴム、ブタジエン−イソプレン共重合体ゴム、スチレン−イソプレン−ブタジエン共重合体ゴム等のジエン系ゴムが好適なものとして挙げられ、これらはいずれか１種単独で又は２種以上組み合わせて用いることができる。なお、ジエン系ゴムとしては、主鎖中又は末端が変性されたものであってもよく、例えば、ＮＲ、ＩＲ、ＢＲ、ＳＢＲの主鎖中又は末端が、アルコキシ基、カルボニル基、水酸基、アミノ基及びエポキシ基などの少なくとも１種の官能基で変性されていてもよい。
【００３３】
該エラストマー組成物には、エラストマー成分とともに、シリカなどの無機フィラーが配合される。無機フィラーの配合量は特に限定されないが、エラストマー成分１００質量部に対して１０〜２００質量部であることが好ましく、より好ましくは３０〜１２０質量部である。また、上記有機シランの配合量も特に限定されないが、無機フィラー１００質量部に対して２〜２０質量部であることが好ましい。該エラストマー組成物には、その他の配合剤として、軟化剤、可塑剤、老化防止剤、亜鉛華、ステアリン酸、硫黄などの加硫剤、加硫促進剤など、エラストマー組成物において一般に使用される各種添加剤を配合することもできる。
【実施例】
【００３４】
以下、本発明の実施例を示すが、本発明はこれらの実施例に限定されるものではない。
【００３５】
＜有機シランの合成＞
［実施例１］
（３−メルカプトプロピル）トリエトキシシラン（東京化成工業（株）製）１５０ｇ、リモネン（東京化成工業（株）製）８５．７ｇ、２，２’−アゾビス（イソブチロニトリル）（和光純薬工業（株）製）８．９９ｇおよびトルエン３００ｍｌを、ナスフラスコ内で混合し、窒素ガスで３０分間バブリングした後、７０℃で６時間反応させた。その後、反応溶液を濃縮し、２２７ｇの無色の液体を得た（収率：９７％）。反応式は、以下の通りであり、下記化学式で表される(3-((2-(4-メチルシクロヘキシ-3-エン-1-イル)プロパン-2-イル)チオ)プロピル)トリエトキシシラン：(3-((2-(4-methylcyclohex-3-en-1-yl)propan-2-yl)thio)propyl)triethoxysilane（有機シラン１）が得られた。
【００３６】
【化６】
2014177429.tif 000007
【００３７】
以下のＮＭＲ結果から、生成物が上記化学式で表される有機シラン１であることを同定した。
【００３８】
1H NMR (400MHz CDCl3, δ in ppm)： 1.21(t, 9H, -Si-(O-CH2-CH3)3), 3.83(q, 6H, -Si-(O-CH2-CH3)3), 0.58(t, 2H, -CH2-Si-(O-CH2-CH3)3), 1.7(m, 2H, -S-CH2-CH2-CH2-Si-), 2.60(t, 2H, -S-CH2-CH2-CH2-Si-), 1.38(s, 6H, -C(CH3)2-S-), 1.90(m, 1H, cyclohexene CH), 1.79-2.04(m, 2H, cyclohexene CH2), 1.91-2.01（m, 2H, cyclohexene CH2), 1.49-1.74(m, 2H, cyclohexene CH2), 5.37(ｔ, 1H, cyclohexene CH), 1.82(s, 3H, 4-methylcyclohexene CH3). 
13C NMR (400MHz CDCl3, δ in ppm)： 18.4(-Si-(O-CH2-CH3)3), 58.4(-Si-(O-CH2-CH3)3), 15.6(-CH2-Si-(O-CH2-CH3)3), 17.4(-S-CH2-CH2-CH2-Si-), 31.7(-S-CH2-CH2-CH2-Si-), 26.0(-C(CH3)2-S-), 45.3(-C(CH3) 2-S-), 52.2(cyclohexene CH), 22.0(cyclohexene CH2), 27.0(cyclohexene CH2), 30.5(cyclohexene CH2), 120.1(cyclohexene CH), 133.8(cyclohexene C), 22.0(4-methylcyclohexene CH3)
【００３９】
［実施例２］
（３−メルカプトプロピル）トリエトキシシラン（東京化成工業（株）製）１５０ｇ、４−ビニル−1−シクロヘキセン（東京化成工業（株）製）６８．１ｇ、２，２’−アゾビス（イソブチロニトリル）（和光純薬工業（株）製）９．００ｇおよびトルエン３００ｍｌを、ナスフラスコ内で混合し、窒素ガスで３０分間バブリングした後、７０℃で６時間反応させた。その後、反応溶液を濃縮し、２０８ｇの無色の液体を得た（収率：９５％）。反応式は、以下の通りであり、下記化学式で表される(3-((2-(シクロヘキシ-3-エン-1-イル)エチル)チオ)プロピル)トリエトキシシラン：(3-((2-(cyclohex-3-en-1-yl)ethyl)thio)propyl)triethoxysilane（有機シラン２）が得られた。
【００４０】
【化７】
2014177429.tif 000008
【００４１】
以下のＮＭＲ結果から、生成物が上記化学式で表される有機シラン２であることを同定した。
【００４２】
1H NMR (400MHz CDCl3, δ in ppm)： 1.21(t, 9H, -Si-(O-CH2-CH3)3), 3.83(q, 6H, -Si-(O-CH2-CH3)3), 0.58(t, 2H, -CH2-Si-(O-CH2-CH3)3), 1.7(m, 2H, -S-CH2-CH2-CH2-Si-), 2.44(t, 2H, -S-CH2-CH2-CH2-Si-), 2.60(t, 2H, -CH2-CH2-S-), 1.62(t, 2H, -CH2-CH2-S-), 1.64(m, 1H, cyclohexene CH), 1.79-2.04(m, 2H, cyclohexene CH2), 1.91-2.01(m, 2H, cyclohexene CH2), 1.49-1.74(m, 2H, cyclohexene CH2), 5.59(ｔ, 2H, cyclohexene CH). 
13C NMR (400MHz CDCl3, δ in ppm)： 18.4(-Si-(O-CH2-CH3)3), 58.4(-Si-(O-CH2-CH3)3), 15.6(-CH2-Si-(O-CH2-CH3)3), 16.8(-S-CH2-CH2-CH2-Si-), 38.4(-S-CH2-CH2-CH2-Si-), 31.1(-CH2-CH2-S-), 32.1(-CH2-CH2-S-), 38.3(cyclohexene CH), 28.6(cyclohexene CH2), 23.1(cyclohexene CH2), 35.7(cyclohexene CH2), 126.0(cyclohexene CH).
【００４３】
＜エラストマー組成物の評価＞
バンバリーミキサーを使用し、下記表１に示す配合（質量部）に従って、まず、第一混合段階で、エラストマー成分に対し硫黄及び加硫促進剤を除く他の配合剤を添加し混練し（排出温度＝１６０℃）、次いで、得られた混練物に、最終混合段階で、硫黄と加硫促進剤を添加し混練して（排出温度＝９０℃）、エラストマー組成物を調製した。表１中の各成分の詳細は、以下の通りである。
【００４４】
・ＳＢＲ：ランクセス株式会社製「ＶＳＬ５０２５−０ＨＭ」
・ＢＲ：宇部興産株式会社製「ＢＲ１５０Ｂ」
・シランカップリング剤Ａ：ビス（３−トリエトキシシリルプロピル）テトラスルフィド、エボニック・デグサ社製「Ｓｉ６９」
・有機シラン１：実施例１で合成したもの
・有機シラン２：実施例２で合成したもの
・シリカ：東ソー・シリカ株式会社製「ニップシールＡＱ」
・カーボンブラック：三菱化学株式会社製「ダイアブラックＮ３４１」
・オイル：昭和シェル石油株式会社製「エキストラクト４号S」
・亜鉛華：三井金属鉱業株式会社製「亜鉛華１号」
・老化防止剤：住友化学株式会社製「アンチゲン６Ｃ」
・ステアリン酸：花王株式会社製「ルナックＳ−２０」
・ワックス：日本精鑞株式会社製「ＯＺＯＡＣＥ０３５５」
・硫黄：鶴見化学工業株式会社製「５％油入微粉末硫黄」
・加硫促進剤：住友化学株式会社製「ソクシノールＣＺ」
【００４５】
得られた各エラストマー組成物について、耐スコーチ性能を評価するとともに、１６０℃×２０分で加硫して所定形状の試験片を作製して発熱特性を評価した。各評価方法は以下の通りである。
【００４６】
・耐スコーチ性能：ＪＩＳ  Ｋ６３００に準拠して東洋精機（株）製ロータレスムーニー測定機を用い、未加硫組成物を１２５℃で１分間予熱後、最低粘度Ｖｍより５ムーニー単位上昇するのに要した時間ｔ５を測定し、比較試験例３の値を１００とした指数で示した。指数が大きいほど、スコーチタイムが長く、耐スコーチ性能に優れることを意味する。
【００４７】
・発熱特性：東洋精機株式会社製の粘弾性試験機を用いて、初期歪み１０％、動的歪み１％、周波数１０Ｈｚ、温度６０℃の条件下で損失係数ｔａｎδを測定し、比較試験例３の値を１００とした指数で示した。指数が小さいほど、ｔａｎδの値が小さく、発熱しにくく、従って、フィラー分散性の向上により発熱特性に優れることを意味する。
【００４８】
【表１】
2014177429.tif 000009
【００４９】
結果は、表１に示す通りである。試験例１〜４に示すように、シランカップリング剤として実施例に係る有機シランを配合した場合、ポリスルフィドシランを配合した比較試験例２〜４に対して、同配合量で比較して、発熱特性が改善されており、また耐スコーチ性能も良好であった。
【産業上の利用可能性】
【００５０】
本発明に係る有機シランは、例えば、無機材料と有機材料を結合させるシランカップリング剤として用いることができる。